뉴포트 코 포레이 션 ( 미국 코네티컷주 스트라트 포드 소재 ) 에 의해 제조 된 써 모 오리엘 - 솔라 시뮬레이터 에 의해 방출 된 다양 한 세기 , 즉 50 J , 90 J 및 275 J 의 UV 광 에 상기 기재 된 두 제제 를 노출 시켰 다 . UV 노 출전 및 노출 후 에 이 들 두 제제 의 흡광도 를 인터내셔널 라이트 테크놀로지 스 ( 미국 01960 매사추세츠주 피바디 소재 ) 에 의해 제조 된 복사계 / 광도계 에 의해 측정 하 였 다 . UV 노 출전 이러 한 제제 의 초기 흡광도 를 기준선 값 으로서 기록 하 였 다 . 도 5 a 는 초기 상태 ( 즉 , UV 노 출전 ) 및 50 J , 90 J 및 275 J 의 UV 광 노출 후 제제 III 의 흡광 도 곡선 을 나타낸다 . 도 5 b 는 초기 상태 ( 즉 , UV 노 출전 ) 및 50 J , 90 J 및 275 J 의 UV 광 노출 후 제제 IV 의 흡광 도 곡선 을 나타낸다 .